(57)【要約】【課題】本発明の課題は、潤滑油保持構造と、相手部品との接触角度に因らず潤滑油を供給する構造を有する、耐摩耗性の高い摺動部品を提供することである。【解決手段】少なくとも3層を積層した精密機械部品であって、積層方向に対して略平行な部分が他の部品と接触する摺動部を有し、少なくとも前記摺動部の一部が凹部を有していることを特徴とする精密機械部品とした。【選択図】  図4
2010091544.tif 000002
【特許請求の範囲】
【請求項１】
少なくとも３つの層が積層され、積層方向に略平行な外周面に他の部品と摺動する摺動部を有する摺動部品であって、
前記少なくとも３つの層の最上層と最下層に挟まれた少なくとも一つの層の前記摺動部に凹部が形成されている摺動部品。
【請求項２】
前記凹部は、前記最上層と前記最下層に挟まれた層のうちの少なくとも１つの層がそれと向い合う層の外周面よりも後退して形成されている請求項１に記載の摺動部品。
【請求項３】
前記凹部を前記積層方向に複数有する請求項１または請求項２に記載の摺動部品。
【請求項４】
前記凹部が、前記外周面の全周にわたって形成されている請求項１から請求項３のいずれか１項に記載の摺動部品。
【請求項５】
少なくとも２種類以上の異なる材料からなる少なくとも３つの層が積層された構造である請求項１から請求項４のいずれか１項に記載の摺動部品。
【請求項６】
前記積層された少なくとも３つの層のうちの１つ層の材料が他の層の材料よりも熱伝導性が良い請求項５に記載の摺動部品。
【請求項７】
前記少なくとも３つの層は、所定層と、前記所定層の厚み方向において前記所定層と向い合う第１対向層及び第２対向層とを備え、
前記凹部は、前記所定層が前記第１対向層又は前記第２対向層の外周面よりも後退して形成されて成るものであり、
前記第１対向層及び第２対向層のうち、少なくとも一つが、前記積層方向に略平行な面と略垂直な面との交差部に曲面を有する請求項１から請求項６のいずれか１項に記載の摺動部品。
【請求項８】
前記第１対向層及び第２対向層の少なくとも一つは、前記所定層が形成されている所定層側、及び前記所定層側とは逆の反対側のうち、前記所定層側に前記曲面を有する請求項７に記載の摺動部品。
【請求項９】
前記第１対向層及び第２対向層の少なくとも一つは、前記所定層が形成されている所定層側、及び前記所定層側とは逆の反対側のうち、前記反対側に前記曲面を有する請求項７に記載の摺動部品。
【請求項１０】
前記第１対向層及び第２対向層の少なくとも一つは、前記所定層が形成されている所定層側、及び前記所定層側とは逆の反対側に、前記曲面を有する請求項７に記載の摺動部品。
【請求項１１】
時計用部品として用いられる請求項１〜１１のいずれか１項に記載の摺動部品。
【請求項１２】
請求項７〜１１に記載の摺動部品を備えていることを特徴とする時計。
【請求項１３】
導電性基板の上面に感光性材料の層を形成する工程と、
前記感光性材料の上方に配置したマスクパターンを介して前記感光性材料を露光する工程と、
前記感光性材料を現像し、前記導電性基板の一部に前記感光性材料と前記導電性基板の露出面からなるキャビティを形成する工程と、
前記キャビティ中の前記導電性基板の露出面上に少なくとも２種類以上の材料層を電鋳によって堆積する工程と、
前記キャビティから堆積した材料層を取り出す工程と、
前記材料層の表面の一部を選択的に除去する工程と、を有する摺動部品の製造方法。
【発明の詳細な説明】
【技術分野】
【０００１】
本発明は、歯車、軸受け等の時計用部品として用いられる摺動部品に関する。
【背景技術】
【０００２】
寸法精度の高い小型歯車等の摺動部品を製造する方法の一つとして、フォトリソグラフィと電鋳を組み合わせた技術が使用されている（例えば、特許文献１参照）。摺動部品では、相手との相互作用によって、摩擦が生じる。これらの部品が接触する領域に耐摩耗性がなければ、これらの部品は早期に摩耗してしまう。摺動部品を用いた機構の効率は、摺動部品の摩耗に顕著に影響される。そこで、耐摩耗性を上げるために、潤滑油が用いられる。しかし、潤滑油は流体であるため摺動部に留まらず、摺動部品全体や他の部品に分散する危険がある。そこで、摺動部に潤滑油を保持する構造が用いられている摺動部品もある（例えば、特許文献２参照）。
【先行技術文献】
【特許文献】
【０００３】
【特許文献１】特開２００６−６４５７５号公報
【特許文献２】特表２００７−５０６０７３号公報
【発明の概要】
【発明が解決しようとする課題】
【０００４】
特許文献１に記載されている構造では、摺動部が平滑のため、潤滑油を使用したとしても、潤滑油が摺動部に留まらず、分散する可能性が高い。
【０００５】
特許文献２に記載されている構造では、潤滑油保持構造があるため、潤滑油が分散する可能性は低い。図３１は、特許文献２に記載されているガンギ車のガンギ歯５０１と、摺動の相手部品であるアンクルのツメ石２１０との摺動過程の部分断面図である。
【０００６】
ガンギ歯５０１は、潤滑油保持部５２１に、潤滑油４１０を保持するので、潤滑油４１０は分散せず、摺動部に留まる。図３１（ａ）、（ｄ）に示すように、ガンギ歯５０１とツメ石２１０が真直ぐな状態で接触する場合には、摺動部に潤滑油４１０が供給されるので、潤滑性が期待できる。
【０００７】
また、図３１（ｂ）、（ｅ）に示す向きに傾いた状態でガンギ歯５０１とツメ石２１０が接触する場合も、摺動部に潤滑油４１０が供給され、潤滑性が期待できる。しかし、図３１（ｃ）、（ｆ）に示す向きに傾いた状態でガンギ歯５０１とツメ石２１０が接触する場合、潤滑油保持部５２１から潤滑油４１０が供給されない可能性がある。
【０００８】
本発明の目的は、相手部品との接触角度に因らず潤滑油を供給するための潤滑油保持構造を有する、耐摩耗性の高い摺動部品及び時計を提供することである。
【課題を解決するための手段】
【０００９】
本発明の摺動部品は、少なくとも３つの層が積層された構造であり、積層方向に対して略平行な外周面に他の部品と摺動する摺動部を有する摺動部品であって、積層された少なくとも３つの層の最上層と最下層に挟まれた少なくとも一つの内部に位置する層の摺動部に凹部が形成されていることを特徴とする。この発明によれば、潤滑油保持部となる凹部が積層方向の片側に位置しなくなるため、相手部品との接触角度にさほど影響を受けずに潤滑油を確実に供給することができ、耐摩耗性の高い摺動部品を得ることができる。
【００１０】
本発明の摺動部品は、前記凹部が、積層された少なくとも３つの層の最上層と最下層に挟まれた少なくとも一つの内部に位置する層のうちの少なくとも１つの層が後退して形成
されていてもよい。
【００１１】
本発明の摺動部品は、前記凹部を前記積層方向に複数有していることを特徴とする。この発明によれば、相手部品との接触角度による影響をより受けにくくなり、潤滑油をより確実に供給することができる。
【００１２】
本発明の摺動部品は、前記凹部が、前記外周面の全周にわたって形成されていることを特徴とする。この発明によれば、凹部による潤滑油の保持量を多くすることができる。
【００１３】
本発明の摺動部品は、少なくとも２種類以上の異なる材料からなる少なくとも３つの層が積層された構造であってもよい。このとき、前記層のうちの１つ層の材料が他の層の材料よりも熱伝導性が良くてもよい。
【００１４】
本発明の摺動部品は、前記凹部を形成している層に対して突出している凸層のうち、少なくとも一つの前記凸層が、前記積層方向に略平行な面と略垂直な面との交差部に曲面を有していることを特徴とする。
【００１５】
本発明の摺動部品は、前記少なくとも３つの層は、所定層と、前記所定層の厚み方向において前記所定層と向い合う第１対向層及び第２対向層とを備え、前記凹部は、前記所定層が前記第１対向層又は前記第２対向層の外周面よりも後退して形成されて成るものであり、前記第１対向層及び第２対向層のうち、少なくとも一つが、前記積層方向に略平行な面と略垂直な面との交差部に曲面を有することを特徴とする。
【００１６】
本発明の摺動部品は、前記第１対向層及び第２対向層の少なくとも一つは、前記所定層が形成されている所定層側、及び前記所定層側とは逆の反対側のうち、前記所定層側に前記曲面を有することを特徴とする。
【００１７】
本発明の摺動部品は、前記第１対向層及び第２対向層の少なくとも一つは、前記所定層が形成されている所定層側、及び前記所定層側とは逆の反対側のうち、前記反対側に前記曲面を有することを特徴とする。
【００１８】
本発明の摺動部品は、前記第１対向層及び第２対向層の少なくとも一つは、前記所定層が形成されている所定層側、及び前記所定層側とは逆の反対側に、前記曲面を有することを特徴とする。
【００１９】
本発明の摺動部品は、時計用部品として用いられることを特徴とする。
【００２０】
本発明の時計は、本発明の摺動部品を備えていることを特徴とする。
【００２１】
本発明の摺動部品の製造方法は、導電性基板の上面に感光性材料層を形成する工程と、前記感光性材料上方に配置したマスクパターンを介して前記感光性材料を露光する工程と、前記感光性材料を現像し、前記感光性材料と前記導電性基板の露出面からなるキャビティを形成する工程と、前記キャビティ中の前記導電性基板の露出面上に少なくとも２種類以上の材料層を電鋳によって堆積する工程と、前記キャビティから堆積した材料層を取り出す工程と、前記材料層の表面の一部を選択的に除去する工程を備えていることを特徴とする。
【発明の効果】
【００２２】
本発明によれば、潤滑油保持構造を有する耐摩耗性に優れた摺動部品と、この摺動部品を時計用部品として用いることによってメンテナンス期間を長くした時計を得ることができる。さらに、本発明の製造方法によれば、潤滑油保持構造を有する耐摩耗性に優れた摺動部品を容易に製造することができる。
【図面の簡単な説明】
【００２３】
【図１】ムーブメントの表輪列側の概略形状を示す平面図である。
【図２】香箱からアンクルの部分を示す概略部分断面図である。
【図３】ガンギ車からてんぷの部分を示す概略部分断面図である。
【図４】本発明の構造を有するガンギ車を示す図である。
【図５】ガンギ歯とツメ石の部分拡大図である。
【図６】ガンギ歯とツメ石の摺動過程を示す図である。
【図７】本発明の構造を有するガンギ車の潤滑油供給機能を示す図である。
【図８】本発明の構造を有するガンギ車の製造工程を示す図である。
【図９】本発明の構造を有するガンギ車の製造工程を示す図である。
【図１０】本発明の構造を有するガンギ車の製造工程を示す図である。
【図１１】本発明の構造を有するガンギ車の製造工程を示す図である。
【図１２】本発明の構造を有するガンギ車の製造工程を示す図である。
【図１３】本発明の構造を有するガンギ車の製造工程を示す図である。
【図１４】本発明の構造を有するガンギ車の潤滑油供給機能を示す図である。
【図１５】本発明の構造を有するガンギ車の製造工程を示す図である。
【図１６】本発明の像増を有するガンギ車の製造工程を示す図である
【図１７】本発明の構造を有するガンギ車の潤滑油供給機能を示す図である。
【図１８】本発明の構造を有するガンギ車の製造工程を示す図である。
【図１９】本発明の構造を有するガンギ車の製造工程を示す図である。
【図２０】本発明の構造を有するガンギ車の製造工程を示す図である。
【図２１】本発明の構造を有するガンギ車の製造工程を示す図である。
【図２２】本発明の構造を有するガンギ車の潤滑油供給機能を示す図である。
【図２３】本発明の構造を有するガンギ車の製造工程を示す図である。
【図２４】本発明の構造を有するガンギ車の製造工程を示す図である。
【図２５】本発明の構造を有するガンギ車の部分拡大図である。
【図２６】本発明の構造を有するガンギ車の潤滑油供給機能を示す図である。
【図２７】本発明の構造を有するガンギ車の潤滑油供給機能を示す図である。
【図２８】本発明の構造を有するガンギ車の潤滑油供給機能を示す図である。
【図２９】本発明の構造を有するガンギ車の潤滑油供給機能を示す図である。
【図３０】本発明の構造を有するガンギ車の潤滑油供給機能を示す図である。
【図３１】従来のガンギ車の潤滑油供給機能を示す図である。
【発明を実施するための形態】
【００２４】
〔第一実施形態〕
以下、本発明の第一実施形態を図面に基づいて説明する。
図１は、時計１のムーブメントの表輪列側の概略形状を示す平面図、図２は、時計１の香箱２からガンギ車１００の部分を示す概略部分断面図、図３は、時計１のガンギ車１００からてんぷ１０の部分を示す概略部分断面図である。
【００２５】
ここで、時計１は、２針式の機械式時計である。しかし、時計は、電子制御式機械式時計、クオーツ式時計等でも良いものとする。
【００２６】
時計１は、ぜんまい２Ｂ、香箱歯車２Ａ、香箱真２Ｃ、および香箱蓋２Ｄからなる香箱車２を備えている。ぜんまい２Ｂは、外端が香箱歯車２Ａ、内端が香箱真２Ｃに固定されている。香箱真２Ｃは地板３と輪列受４に支持され、角穴車５と一体で回転するように角穴ネジにより固定されている。角穴車５は、時計方向には回転するが半時計方向には回転しないように、こはぜ７と噛み合っている。なお、角穴車５を回転しぜんまい２Ｂを巻く方法は、一般的な機械式時計の自動巻きまたは手巻きと同様であるため、説明を省略する。
【００２７】
香箱歯車２Ａの回転は、二番車１２、三番車１３、四番車１４からなる増速輪列１１を
介して増速された後、さらにガンギ車１００及びアンクル２００を介して、てんぷ１０に伝達される。
【００２８】
増速輪列１１の二番車１２には筒かな１５が、筒かな１５には分針８が固定されている。筒かな１５の回転に基づいて、図示しない日の裏車の回転を介して、筒車１６が回転する。この筒車１６には時針９が固定されている。つまり、各指針８、９は、増速輪列１１に結合されていて、香箱歯車２Ａや増速輪列１１に使用される各番車１２〜１４の歯車は、時計１の指針８、９を駆動する歯車として用いられている。よって、各時計用部品には、高い寸法精度並びに耐摩耗性が要求されている。
【００２９】
時計１には様々な輪列があるが、以下簡単のためにガンギ車１００を例にとって説明を行う。しかし、ガンギ車は本発明の理解を容易にするために例示的に記載するものである。
【００３０】
図４（ａ）に、本発明の構造を有するガンギ車（摺動部品）１００を示す。ガンギ車１００は、その外周部に複数のガンギ歯１０１を有し、中心部に厚み方向に貫通する軸穴１０２を有する。このガンギ車１００は、図１〜３に示した機械式時計の時計用部品として用いられる一部品である。
【００３１】
図４（ｂ）は、図４（ａ）において、円Ｃで囲んだガンギ歯１０１を拡大した図である。ガンギ歯１０１は、停止面１１１、衝撃面１１２、及び背面１１３を有し、停止面１１１と衝撃面１１２との交差稜線がロッキングコーナー１１４となり、衝撃面１１２と背面１１３との交差稜線がレットオフコーナー１１５となっている。ガンギ歯１０１の停止面１１１、衝撃面１１２、及び背面１１３は、ガンギ車１００の厚み方向に対して略平行な外周面の一部をなしており、ロッキングコーナー１１４及びレットオフコーナー１１５を含む衝撃面１１２が、後述するツメ石２１０と摺動する摺動部となっている。本発明の構造を有するガンギ車１００は、少なくとも３つの層が厚み方向に積層された多層構造を有し、例えば本実施形態では、同一の材料の第１及び第３の金属層１２１（第１対向層）、１２３（第２対向層）と、第１及び第３の金属層１２１、１２３に挟まれ、これらとは異なる材料の第２の金属層１２２とから成る。
【００３２】
第１及び第３の金属層１２１、１２３の材料には、ニッケル（Ｎｉ）、コバルト（Ｃｏ）、白金（Ｐｔ）、ロジウム（Ｒｈ）、クロム（Ｃｒ）、パラジウム（Ｐｄ）等の金属や、Ｎｉ−タングステン（Ｗ）、Ｎｉ−ボロン（Ｂ）等の合金、あるいは前記金属マトリックス中にアルミナ（Ａｌ2Ｏ3）や炭化ケイ素（ＳｉＣ）等のセラミックス、ポリテトラフルオロエチレン（ＰＴＦＥ）等の樹脂、その他の有機物質又は無機物質の粒子又は繊維を共析させた複合物が挙げられる。第２の金属層１２２の材料には、銅（Ｃｕ）、金（Ａｕ）、亜鉛（Ｚｎ）、銀（Ａｇ）、鉄（Ｆｅ）、スズ（Ｓｎ）等の金属や、Ｃｕ−Ａｕ、Ｃｕ−Ａｇ等の合金、あるいは前記金属マトリックス中に前記粒子又は繊維を共析させた複合物が挙げられる。後述する製造工程において、第２の金属層１２２をエッチングして凹部１５０を形成するため、第２の金属層１２２のみを選択的にエッチングできる材料の組み合わせ、またはエッチング速度に差のある材料の組み合わせを採用する。また、ガンギ車１００は摺動部品であるので、相手部品と接する第１及び第３の金属層１２１、１２３は、硬い材料であることが望ましい。
【００３３】
図４（ｃ）は、ガンギ車１００を図４（ｂ）のＸ−Ｘ線で切ったときの断面図である。本発明の構造を有するガンギ車１００において、第２の金属層１２２の外形は、第１及び第３の金属層１２１、１２３の外形よりも小さい。第２の金属層１２２の外周面は、ガンギ車１００の外周面（第１及び第３の金属層１２１、１２３の外周面）から後退している。そのため、ガンギ車１００は、少なくとも摺動部の一部に、本実施形態ではガンギ車１
００の外周面の全周にわたって、ガンギ車１００の厚み方向には開放されない凹部１５０を有する。凹部１５０が、潤滑油保持の働きをする。
【００３４】
ガンギ車１００の厚みＴ０は、本実施例においては１００μｍである。厚みＴ０は、製
造する部品に応じて、１０μｍ〜１ｍｍとする。第１の金属層１２１の厚みＴ１と第３の金属層１２３の厚みＴ３は、１μｍ〜９００μｍとする。厚みＴ１とＴ３が同じ値である必要はない。第２の金属層１２２の厚みＴ２は、５００ｎｍ〜５００μｍとする。凹部１５０の深さＷ１は１μｍ〜１ｍｍとする。凹部１５０の寸法を決める厚みＴ２と深さＷ１は、潤滑油の粘度や表面張力によって適宜決定する。
【００３５】
ガンギ車１００は、アンクル２００と摺動する。具体的には、ガンギ車１００のガンギ歯１０１とアンクル２００のツメ石２１０が摺動する。図５（ａ）はガンギ歯１０１の部分拡大図、図５（ｂ）はアンクル２００のツメ石２１０の部分拡大図である。ツメ石２１０はガンギ歯１０１と同様に、停止面２１１、衝撃面２１２、背面２１３、ロッキングコーナー２１４、レットオフコーナー２１５から成る。
【００３６】
ガンギ歯１０１とツメ石２１０が摺動する過程を、図６を用いて説明する。図６（ａ）において、ツメ石２１０の停止面２１１にガンギ歯１０１のロッキングコーナー１１４が接し、アンクルはガンギ車１０１を止めている。
【００３７】
アンクルが矢印の方向に動くと、ガンギ歯１０１のロッキングコーナー１１４とツメ石２１０のロッキングコーナー２１４が接する図６（ｂ）に示す状態を経て、図６（ｃ）に示すようにガンギ歯１０１のロッキングコーナー１１４はツメ石２１０の衝撃面２１２上を滑る。
【００３８】
そして、ガンギ歯１０１のロッキングコーナー１１４とツメ石２１０のレットオフコーナー２１５が接する図６（ｄ）に示す状態を経て、今度は図６（ｅ）に示すように、ツメ石２１０のレットオフコーナー２１５がガンギ歯１０１の衝撃面１１２上を滑る。
【００３９】
図６（ｆ）に示すようにガンギ歯１０１のレットオフコーナー１１５とツメ石２１０のレットオフコーナー２１５が接すると、ガンギ歯１０１とツメ石２１０は離れる。
【００４０】
図６に示す摺動過程では、ガンギ歯１０１とツメ石２１０との間に摩擦が生じるので、耐摩耗性を向上させるために潤滑油を注油する。図７は、図６（ｅ）のＹ−Ｙ線で切った断面図である。凹部１５０は、図７（ａ）、（ｄ）に示すように、潤滑油４１０を保持する働きを持つ。
【００４１】
凹部１５０は、ガンギ車１００の全周に設けられているため、図３で説明した摺動過程の全ての状態で、摺動部に潤滑油４１０を供給することができる。また、ガンギ車１００は、その潤滑油保持部となる凹部１５０が積層方向の片側に位置せずに略中央部に位置しているため、図７（ｂ）、（ｅ）、（ｃ）、（ｆ）に示すようにツメ石２１０が傾いていたとしても、摺動部に潤滑油４１０を供給することができる。
【００４２】
ガンギ車１００は、潤滑油４１０が凹部１５０から摺動部により確実に供給されることにより、摺動性が向上する。そのため、ガンギ車１００は耐摩耗性が向上し、部品寿命が従来よりも長くなる。
【００４３】
また、凹部１５０はガンギ車１００の全周に設けられているため、保油量が従来の構造のガンギ車よりも多い。機械式時計では、数年毎に摺動部品の注油のためのメンテナンスが必要だが、本発明の構造を有する摺動部品を用いれば、メンテナンス期間を従来よりも
長くすることができる。
【００４４】
本発明の構造を有するガンギ車１００の製造方法を、図８〜１１を用いて以下に述べる。図８〜１１は、ガンギ車１００の製造工程の部分断面図である。ここでは、一つのガンギ車１００が形成される付近の断面図を概略的に示した。
【００４５】
図８（ａ）は、導電性基板形成工程を説明する図である。基板６０１に電極材料６０２を形成する。基板６０１は、シリコン、石英、サファイア等である。電極材料６０２は、Ｃｕ、Ａｕ、Ｃｒ、Ｔｉ等である。なお、基板６０１にステンレスやＴｉ等の金属を用いてもよい。基板６０１が金属の場合、電極材料６０２は形成しなくてもよい。基板６０１の厚みは、後の工程で自立できるよう１００μｍ〜１ｍｍとする。電極材料６０２の厚みは、１０ｎｍ〜１０μｍとする。
【００４６】
図８（ｂ）は、レジスト形成工程を説明する図である。電極材料６０２の上にフォトレジスト６０３を堆積する。フォトレジスト６０３は、ネガ型でもポジ型でもよい。フォトレジスト６０３はスピンコート法やディップコート法を用いて形成する。フォトレジスト６０３として、ドライフィルムレジストを用いる場合、ラミネート法によって電極材料６０２の上に形成する。フォトレジスト６０３の厚みは、ガンギ車１００の厚みＴ０以上とする。以下では、フォトレジスト６０３がネガ型の場合を用いて説明する。
【００４７】
図８（ｃ）は、現像工程を説明する図である。ガンギ車１００の外形パターンが形成されたフォトマスクを用いて、フォトレジスト６０３に紫外線を照射し、ガンギ車１００の電鋳に使用する部分以外のレジストを硬化させる。未硬化のレジスト部分を除去し、電鋳用の型が完成する。フォトレジスト６０３Ｋの側面６３１は、ガンギ車１００の外形の形状を持つ。フォトレジスト６０３Ｌの側面６３２は、軸穴１０２の形状を持つ。
【００４８】
図８（ｄ）〜図９（ａ）は電鋳工程を説明する図である。第１及び第３の金属層１２１、１２３で第２の金属層１２２を挟むように、第１の金属層１２１、第２金属層１２２、第３の金属層１２３の順で堆積させる。電鋳物は底面からのみ成長する。
【００４９】
図８（ｄ）は、金属層電鋳工程を説明する図である。第１の金属層１２１を、電極材料６０２上の、フォトレジスト６０３Ｋ、６０３Ｌ以外の型部分に厚みＴ１になるよう堆積させる。
【００５０】
図８（ｅ）は、金属層電鋳工程を説明する図である。第１の金属層１２１上に、第２の金属層１２２を厚みＴ２になるよう堆積させる。なお、厚みＴ１と厚みＴ２の合計は、厚みＴ０よりも小さい。
【００５１】
図９（ａ）は、金属層電鋳工程を説明する図である。第２の金属層１２２上に、第３の金属層１２３を、電鋳物がガンギ車の厚みＴ０以上になるよう、厚みＴ３以上堆積させる。但し、この後、図９（ｂ）に示す研削・研磨工程を省略する場合は、電鋳物が厚みＴ０になるよう、第３の金属層１２３を厚みＴ３まで堆積させる。
【００５２】
図９（ｂ）は、研削・研磨工程を説明するである。研削により、ガンギ車１００が厚みＴ０になるよう第３の金属層１２３およびフォトレジスト６０３Ｋ、６０３Ｌを削り、平
面化を行う。さらに研磨を行い、第３の金属層１２３の表面を鏡面に仕上げる。
【００５３】
図９（ｃ）は、レジスト除去工程を説明する図である。エッチングあるいは物理的な力等によって、フォトレジスト６０３Ｋ、６０３Ｌを除去する。
【００５４】
図９（ｄ）は、凹部形成工程を説明する図である。第２の金属層１２２をエッチングし、第１及び第３の金属層１２１、１２３をエッチングしないエッチング液中に電鋳物を浸漬する。第２の金属層１２２のみをエッチングし、深さＷ１の凹部１５０を形成する。一例として、第１及び第３の金属層１２１、１２３にＮｉ、第２の金属層１２２にＣｕを堆積させた場合は、エッチング液に過硫酸アンモニウム溶液を用いるとＣｕのみをエッチングできる。
【００５５】
図９（ｅ）は、電鋳物剥離工程を説明する図である。基板６０１、電極６０２をエッチングあるいは物理的な力等によって除去する。
【００５６】
なお、研削・研磨後の図９（ｃ）〜（ｅ）に示す工程は、以下の工程で行うことも可能である。
【００５７】
図１０（ａ）は、基板・電極除去工程を説明する図である。基板６０１、電極６０２をエッチング等によって除去する。
【００５８】
図１０（ｂ）は、レジスト除去工程を説明する図である。エッチングあるいは物理的な力等によって、フォトレジスト６０３Ｋ、６０３Ｌを除去する。
【００５９】
図１０（ｃ）は、凹部形成工程を説明する図である。第２の金属層１２２をエッチングし、第１及び第３の金属層１２１、１２３をエッチングしないエッチング液中に電鋳物を浸漬する。第２の金属層１２２のみをエッチングし、深さＷ１の凹部１５０を形成する。
【００６０】
なお、耐食性、潤滑性、耐熱性等の機能を向上させたい場合や、濡れ性をよくして保油性を向上させたい場合は、図９（ｅ）または図１０（ｃ）に示す工程の後に、図１１（ａ）、（ｂ）に示すめっき工程を追加する。剥離した電鋳物全体に、金属膜６５０をめっきする。金属膜６５０の材料は、Ｎｉ、Ｃｏ、Ｒｈ、Ｃｒ等の金属や、Ｎｉ−Ｗ、Ｎｉ−Ｃｏ等の合金、あるいはＮｉ−Ａｌ2Ｏ3、Ｎｉ−ＰＴＦＥ等の複合物が挙げられる。金属膜６５０の厚みＴ４は１００ｎｍ〜１００μｍとする。但し、凹部１５０が埋まらない厚みとする。
【００６１】
以上で説明したように、本発明の製造方法によれば、図４で示した摺動部品を容易に製造することができる。
【００６２】
図１２は第１の金属層１２１の材料に、ＮｉやＣｏ等の金属マトリックス中にＡｌ2Ｏ3やＳｉＣ等の粒子を共析させた複合物を用いた場合の電鋳工程を説明する図である。図１２（ａ）は第１の金属層１２１の電鋳工程を説明する図である。図１２（ａ）に示すように、共析した複合粒子の一部は金属マトリックスに完全に取り込まれず、上面に露出する。この露出した複合粒子は、図１２（ｂ）に示す第２の金属層１２２の電鋳工程で金属層１２２によって完全に取り込まれる。第１の金属層１２１の複合粒子が表面の粗い物質であった場合、金属層１２１、１２２の境界に複合粒子が共析することによって、二つの金属層の密着力が向上する。この効果は、第２の金属層１２２の材料に複合物を用いた場合の、第２の金属層１２２と第３の金属層１２３との密着力についても同様である。また、共析させる物質が炭化タングステン（ＷＣ）等の繊維の場合も、同様の効果がある。
【００６３】
また、第２の金属層１２２の材料に、ＮｉやＣｕ等の金属マトリックス中にＰＴＦＥやアクリル樹脂等の粒子を共析させた複合物を用いた場合、図１３に示す工程でも凹部を形成できる。図１３（ａ）は、第２の金属層１２２の材料にＮｉやＣｕ等の金属マトリックス中にＰＴＦＥやアクリル樹脂等の粒子を共析させた複合物を用いた場合の、レジスト除去工程後の状態である。図１３（ａ）に示すように、複合粒子の一部は摺動面に共析して
いる。この摺動面に共析した複合粒子を、熱処理や有機溶媒等によって除去することで、図１３（ｂ）に示すような凹部１５０を形成することができる。この場合、凹部１５０は外周面の全周に渡っては形成されず、複合粒子が共析し、除去された部分にのみ形成される。この凹部１５０が、潤滑油保持の働きをする。
【００６４】
また、ガンギ車１００は摺動時に摩擦熱が発生し、摺動部の温度が上昇してガンギ車１００を構成する材料の硬度が減少し、摩耗しやすくなる場合がある。しかし、本発明では第２の金属層１２２に熱伝導性の良い材料を用いることで、ガンギ車１００全体の熱伝導性を向上させることができ、第１及び第３の金属層１２１、１２３の温度が上がりにくくなるので、摩耗しにくくなる。このような金属の組み合わせの一例として、第１及び第３の金属層１２１、１２３にＮｉ、第２の金属層１２２にＣｕが挙げられる。
【００６５】
また、図１４に示す形状を用いれば、耐摩耗性をさらに向上させることができる。図１４に示すガンギ車１００は、第１及び第３の金属層１２１、１２３の外周面と、第２の金属層１２２に接していない面との交差部に曲面１６１Ａ、１６３Ａを有している。曲面１６１Ａの曲率Ｒ１１ａと曲面１６３Ａの曲率Ｒ１３ａが同じ値である必要はない。図７（ｂ）、（ｅ）、（ｃ）、（ｆ）に示すように、ガンギ歯１０１とツメ石２１０が傾いて接する場合、角が当たって摩擦力が大きくなる可能性がある。一方、図１４に示す形状を用いれば、図１４（ｂ）に示すように、曲面１６１Ａ、１６３Ａを形成することによってガンギ歯１０１とツメ石２１０が傾いて接する場合でも角が当たらず、潤滑性が良いので、摩擦力が低くなり、耐摩耗性が向上する。また、曲面１６１Ａ、１６３Ａを形成することによって摺動時のヘルツ接触圧が低くなるので、耐摩耗性が向上する。
【００６６】
図１４に示す構造を有するガンギ車１００の製造方法を、図１５〜１６を用いて以下に述べる。
【００６７】
図１５（ａ）、（ｃ）は、バレル研磨工程を説明する図である。図１０（ｂ）の工程の後にバレルで電鋳物を研磨し、曲面１６１Ａ、１６３Ａを形成する。曲面１６１Ａ、１６３Ａの半径はバレル研磨の条件によって調整することができる。バレル研磨の条件によっては、図１５（ｃ）に示すように、第１及び第３の金属層１２１、１２３の内周面と第２の金属層１２２に接していない面との交差部も研磨され、曲面１６１Ｂ、１６３Ｂが形成される。曲率Ｒ１１ａ、Ｒ１３ａ、曲面１６１Ｂの曲率Ｒ１１ｂ、曲面１６３Ｂの曲率Ｒ１３ｂが同じ値である必要はない。
【００６８】
図１５（ｂ）、（ｄ）は、凹部形成工程を説明する図である。第２の金属層１２２をエッチングし、第１及び第３の金属層１２１、１２３をエッチングしないエッチング液中に電鋳物を浸漬する。第２の金属層１２２のみをエッチングし、深さＷ１の凹部１５０を形成する。
【００６９】
なお、図１５（ｃ）〜（ｄ）に示す工程は、以下の工程で行うことも可能である。
【００７０】
図１６（ａ）は、ウエットエッチング工程を説明する図である。第１及び第３の金属層１２１と１２３をエッチングし、第２の金属層１２２をエッチングしないエッチング液中に電鋳物を浸漬する。第１及び第３の金属層１２１と１２３のみがエッチングされ、曲面１６１Ａ、１６１Ｂ、１６３Ａ、１６３Ｂが形成される。一例として、第１及び第３の金属層１２１、１２３にＣｒ、第２の金属層にＣｕを堆積させた場合は、エッチング液にフェリシアン化カリウム溶液を用いるとＣｒのみをエッチングできる。
【００７１】
図１６（ｂ）は、凹部形成工程を説明する図である。第２の金属層１２２をエッチングし、第１及び第３の金属層１２１、１２３をエッチングしないエッチング液中に電鋳物を浸漬する。第２の金属層１２２のみをエッチングし、深さＷ１の凹部１５０を形成する。
【００７２】
なお、ガンギ車１００に曲面１６１Ｂ、１６３Ｂを有している場合、軸穴１０２に軸を打ち込むときの応力を緩和することができ、破損を防ぐことができる。
【００７３】
また、図１７に示す形状を用いても耐摩耗性を向上させることができる。図１７に示すガンギ車１００は、第１及び第３の金属層１２１、１２３の外周面と第２の金属層１２２に接している面との交差部に曲面１６１Ｃ、１６３Ｃを有している。曲面１６１Ｃの曲率Ｒ１１ｃと曲面１６３Ｃの曲率Ｒ１３ｃが同じ値である必要はない。曲面１６１Ｃ、１６３Ｃは、凹部１５０から摺動面にかけて形成されているため、図１７に示すように凹部１５０から摺動部へ潤滑油４１０が供給されやすくなる。そのため潤滑性が向上し、耐摩耗性が向上する。
【００７４】
図１７に示す構造を有するガンギ車１００の製造方法を、図１８〜２１を用いて以下に述べる。
【００７５】
図１８（ａ）は、犠牲層電鋳工程を説明する図である。図８（ｃ）の工程の後に第１の犠牲層１４１を、電極材料６０２上の、フォトレジスト６０３Ｋ、６０３Ｌ以外の型部分に堆積させる。電鋳物は底面からのみ成長する。犠牲層１４１はＡｕ、Ｃｒ、Ｎｉ、Ｃｕ等である。第１の犠牲層１４１の厚みは１０ｎｍ〜１０μｍとする。
【００７６】
図１８（ｂ）は、金属層電鋳工程を説明する図である。第１の犠牲層１４１の上に、第１の金属層１２１を厚みＴ１になるように堆積させる。その上に第２の金属層１２２を厚みＴ２になるように堆積させる。その上に第３の金属層１２３を、電鋳物がガンギ車１００の厚みＴ０以上になるよう、厚みＴ３以上堆積させる。
【００７７】
図１８（ｃ）は、研削・研磨工程を説明する図である。研削により、ガンギ車１００が厚みＴ０になるよう第３の金属層１２３及びフォトレジスト６０３Ｋ、６０３Ｌを削り、平面化を行う。さらに研磨を行い、第３の金属層１２３の表面を鏡面に仕上げる。
【００７８】
図１８（ｄ）は、犠牲層電鋳工程を説明する図である。第３の金属層１２３の上に、第２の金属層１４２を堆積させる。第２の犠牲層１４２はＡｕ、Ｃｒ、Ｎｉ、Ｃｕ等である。第２の犠牲層１４２の厚みは１０ｎｍ〜１０μｍとする。
【００７９】
図１８（ｅ）は、基板・電極除去工程を説明する図である。基板６０１、電極６０２をエッチング等によって除去する。
【００８０】
図１８（ｆ）は、レジスト除去工程を説明する図である。エッチングあるいは物理的な力等によって、フォトレジスト６０３Ｋ、６０３Ｌを除去する。
【００８１】
図１８（ｇ）は、凹部形成工程を説明する図である。第２の金属層１２２をエッチングし、第１及び第３の金属層１２１、１２３及び、第１及び第２の犠牲層１４１、１４２をエッチングしないエッチング液中に電鋳物を浸漬する。第２の金属層１２２のみをエッチングし、深さＷ１の凹部１５０を形成する。一例として、第１及び第３の金属層１２１、１２３にＮｉ、第２の金属層１２２にＣｕ、第１及び第２の犠牲層１４１、１４２にＣｒを堆積させた場合は、エッチング液に過硫酸アンモニウム溶液を用いるとＣｕのみをエッチングできる。
【００８２】
図１８（ｈ）、（ｊ）は、バレル研磨工程を説明する図である。バレルで電鋳物を研磨し、曲面１６１Ｃ、１６３Ｃを形成する。曲面１６１Ｃ、１６３Ｃの半径はバレル研磨の条件によって調整することができる。図１７に示すように第１及び第３の金属層１２１、１２３の外周面と第２の金属層１２２に接していない面との交差部に曲面を有していない形状の場合、曲面１６１Ｃ、１６３Ｃの半径が第１及び第２の犠牲層１４１、１４２の厚み以下になるようにする。バレル研磨の条件によっては、図１８（ｊ）に示すように、第１及び第３の金属層１２１、１２３の内周面と第２の金属層１２２に接していない面との交差部が研磨され、曲面１６１Ｄ、１６３Ｄが形成される。曲率Ｒ１１ｃ、Ｒ１３ｃ、曲面１６１Ｄの曲率Ｒ１１ｄ、曲面１６３Ｄの曲率Ｒ１３ｄが同じ値である必要はない。
【００８３】
図１８（ｉ）、（ｋ）は、犠牲層除去工程を説明する図である。第1及び第２の犠牲層１４１、１４２をエッチングし、第１及び第３の金属層１２１、１２３及び第２の金属層１２２をエッチングしないエッチング液中に電鋳物を浸漬する。第１及び第２の犠牲層１４１、１４２のみをエッチングし、犠牲層を除去する。一例として、第１及び第３の金属層１２１、１２３にＮｉ、第２の金属層１２２にＣｕ、第１及び第２の犠牲層１４１、１４２にＣｒを堆積させた場合は、エッチング液にフェリシアン化カリウム溶液を用いるとＣｒのみをエッチングできる。
【００８４】
なお、図１８（ｂ）〜（ｄ）に示す工程は、図１９（ａ）〜（ｂ）で説明する工程で行うことも可能である。
【００８５】
図１９（ａ）は、金属層電鋳工程を説明する図である。第１の犠牲層１４１の上に、第１の金属層１２１を厚みＴ１になるように堆積させる。その上に第２の金属層１２２を厚みＴ２になるように堆積させる。その上に第３の金属層１２３を厚みＴ３になるように堆積させる。なお、第１の犠牲層と厚みＴ１、Ｔ２、Ｔ３の合計は、フォトレジスト６０３Ｋ、６０３Ｌの厚みよりも小さい。
【００８６】
図１９（ｂ）は、犠牲層電鋳工程を説明する図である。第３の金属層１２３の上に、第２の金属層１４２を堆積させる。
【００８７】
なお、図１８（ｇ）〜（ｊ）に示す工程は、図２０（ａ）〜（ｂ）で説明する工程で行うことも可能である。
【００８８】
図２０（ａ）は、ウエットエッチング工程を説明する図である。第１及び第３の金属層１２１と１２３をエッチングし、第２の金属層１２２及び、第１及び第２の犠牲層１４１、１４２をエッチングしないエッチング液中に電鋳物を浸漬する。第１及び第３の金属層１２１と１２３のみがエッチングされ、曲面１６１Ｃ、１６１Ｄ、１６３Ｃ、１６３Ｄが形成される。一例として、第１及び第３の金属層１２１、１２３にＮｉ、第２の金属層にＣｒ、第１及び第２の犠牲層１４１、１４２にＣｕを堆積させた場合は、エッチング液にニッケル選択エッチング液−ＮＣ（日本化学産業株式会社製）を用いるとＮｉのみをエッチングできる。
【００８９】
図２０（ｂ）は、犠牲層除去工程を説明する図である。第1及び第２の犠牲層１４１、１４２をエッチングし、第１及び第３の金属層１２１、１２３及び第２の金属層１２２をエッチングしないエッチング液中に電鋳物を浸漬する。第１及び第２の犠牲層１４１、１４２のみをエッチングし、犠牲層を除去する。
【００９０】
なお、図１８（ｄ）〜（ｊ）に示す工程は、図２１（ａ）〜（ｅ）で説明する工程で行うことも可能である。
【００９１】
図２１（ａ）は、レジスト除去工程を説明する図である。エッチングあるいは物理的な力等によって、フォトレジスト６０３Ｋ、６０３Ｌを除去する。
【００９２】
図２１（ｂ）は、凹部形成工程を説明する図である。第２の金属層１２２をエッチングし、第１及び第３の金属層１２１、１２３及び、第１及び第２の犠牲層１４１、１４２をエッチングしないエッチング液中に電鋳物を浸漬する。第２の金属層１２２のみをエッチングし、深さＷ１の凹部１５０を形成する。
【００９３】
図２１（ｃ）は、ウエットエッチング工程を説明する図である。第１及び第３の金属層１２１と１２３をエッチングし、第２の金属層１２２及び、第１及び第２の犠牲層１４１、１４２をエッチングしないエッチング液中に電鋳物を浸漬する。第１及び第３の金属層１２１と１２３のみがエッチングされ、曲面１６１Ｃ、１６１Ｄ、１６３Ｃ、１６３Ｄが形成される。
【００９４】
図２１（ｄ）は、電鋳物剥離工程を説明する図である。基板６０１、電極６０２をエッチングあるいは物理的な力等によって除去する。
【００９５】
図２１（ｅ）は、犠牲層除去工程を説明する図である。第1及び第２の犠牲層１４１、１４２をエッチングし、第１及び第３の金属層１２１、１２３及び第２の金属層１２２をエッチングしないエッチング液中に電鋳物を浸漬する。第１及び第２の犠牲層１４１、１４２のみをエッチングし、犠牲層を除去する。
【００９６】
また、図２２に示す形状を用いると耐摩耗性をさらに向上させることができる。図２２に示すガンギ車１００は、曲面１６１Ａ、１６１Ｃ、１６３Ａ、１６３Ｃを有している。曲率Ｒ１１ａ、Ｒ１１ｃ、Ｒ１３ａ、Ｒ１３ｃが同じ値である必要はない。図１４に示す形状を備えているため、図２２（ｂ）に示すように、曲面１６１Ａ、１６３Ａを形成することによってガンギ歯１０１とツメ石２１０が傾いて接する場合でも角が当たらず、潤滑性が良いので、摩擦力が低くなり、耐摩耗性が向上する。また、曲面１６１Ａ、１６１Ｃ、１６３Ａ、１６３Ｃを形成することによって摺動時のヘルツ接触圧が低くなるので、耐摩耗性が向上する。
【００９７】
また、図１７に示す形状を備えているため、図２２に示すように凹部１５０から摺動面にかけて曲面１６１Ｃ、１６３Ｃが形成されているので、凹部１５０から摺動部へ潤滑油４１０が供給されやすくなる。そのため潤滑性が向上し、耐摩耗性が向上する。
【００９８】
さらに、曲面１６１Ａと１６１Ｃ、１６３Ａと１６３Ｃがつながっていて、ガンギ車１００の外周面全体が曲面の場合、ツメ石２１０と点接触で摺動するので潤滑性が向上し、耐摩耗性が向上する。
【００９９】
図２２に示す構造を有するガンギ車１００の製造方法を、図２３を用いて以下に述べる。
【０１００】
図２３（ａ）、（ｂ）は、バレル研磨工程を説明する図である。図１０（ｃ）の工程の後にバレルで電鋳物を研磨し、曲面１６１Ａ、１６１Ｃ、１６３Ａ、１６３Ｃを形成する。曲面１６１Ａ、１６１Ｃ、１６３Ａ、１６３Ｃの半径はバレル研磨の条件によって調整することができる。バレル研磨の条件によっては、図２３（ｂ）に示すように、曲面１６１Ｂ、１６１Ｄ、１６３Ｂ、１６３Ｄが形成される。曲率Ｒ１１ａ、Ｒ１１ｂ、Ｒ１１ｃ、Ｒ１１ｄ、Ｒ１３ａ、Ｒ１３ｂ、Ｒ１３ｃ、Ｒ１３ｄが同じ値である必要はない。
【０１０１】
なお、図２３（ｂ）に示す工程は、以下の工程で行うことも可能である。
【０１０２】
図２４（ａ）は、ウエットエッチング工程を説明する図である。第１及び第３の金属層１２１と１２３をエッチングし、第２の金属層１２２をエッチングしないエッチング液中に電鋳物を浸漬する。第１及び第３の金属層１２１と１２３のみがエッチングされ、曲面１６１Ａ、１６１Ｂ、１６１Ｃ、１６１Ｄ、１６３Ａ、１６３Ｂ、１６３Ｃ、１６３Ｄが形成される。
【０１０３】
なお、ガンギ車１００に曲面１６１Ｂ、１６１Ｄ、１６３Ｂ、１６３Ｄを有している場合、軸穴１０２に軸を打ち込むときの応力を緩和することができ、破損を防ぐことができる。
【０１０４】
〔第二実施形態〕
図２５は、本発明の構造を有するガンギ車７００の部分拡大図である。ガンギ車７００は、ｎ個（ｎは４以上の整数）の層が厚み方向に積層された多層構造を有し、例えば第一実施形態における第１及び第３の金属層１２１、１２３と同一の材料で外形の大きい第１、３、…の金属層７１１、７１３、…と、例えば第一実施形態における第２の金属層１２２と同一の材料で外形の小さい第２、４、…の金属層７１２、７１４…とから成る。
【０１０５】
このような第二実施形態によれば、第一実施形態で得られた効果が、さらに向上する。以下に、ｎが奇数で、且つ最上層と最下層が外形の大きい金属層の場合について説明する。この場合、最上層と最下層がエッチングされない金属層となるので、凹部を形成するために外形を小さくすべき金属層をエッチングしても、ガンギ車７００の厚みＴ０がばらつかないという利点がある。
【０１０６】
ここで、ｎ＝２ｍ＋１とする（ｍは２以上の整数）。摺動部品７００は、外形の大きい第１、３、…の金属層を（ｍ＋１）層、外形の小さい第２、４、…の金属層をｍ層有し、これらの金属層が厚み方向に交互に重なっている。
【０１０７】
ガンギ車７００において、第２、４、…の金属層７１２、７１４、…の外形は第１、３、…の金属層７１１、７１３、…の外形よりも小さい。第２、４、…の金属層７１２、７１４、…の外周面は、ガンギ車７００の外周面（第１、３、…の金属層７１１、７１３、…の外周面）から後退している。そのため、ガンギ車７００は、少なくとも摺動部の一部に、本実施形態では、ガンギ車７００の外周面の全周にわたって、ガンギ車１００の厚み方向には開放されないｍ個の凹部７５０を厚み方向に分散して有する。この凹部７５０が、潤滑油保持の働きをする。
【０１０８】
図２６は、ｍ＝３のときのガンギ車７００のガンギ歯７０１とアンクル２００のツメ石２１０との摺動過程の断面図である。図２６（ａ）、（ｄ）に示すように、ガンギ歯７０１とツメ石２１０が真直ぐな状態で接しているとき、潤滑油４１０の供給場所が複数あるので、第一実施形態よりも多く潤滑油４１０が摺動部に供給され、また、満遍無く行き渡る。
【０１０９】
図２６（ｂ）、（ｅ）、（ｃ）、（ｆ）に示すように、ガンギ歯７０１とツメ石２１０が傾いて接する場合は、複数の凹部７５０が広く分布していると、ガンギ歯７０１とツメ石２１０の接点から最近接の凹部７５０までの距離Ｄ１が、図７（ｂ）、（ｅ）、（ｃ）、（ｆ）に示すガンギ歯１０１とツメ石２１０の接点から凹部１５０までの距離Ｄ１と比べて近くなるので、潤滑油４１０を確実に供給できる。
【０１１０】
また、図２７に示すようにツメ石２１０に凹凸がある場合、図２７（ａ）に示すように
凹部１５０が１個しかないと、潤滑油４１０がうまく供給されない可能性がある。しかし、図２７（ｂ）に示すように複数の凹部７５０を厚み方向に分布させると、確実に潤滑油４１０を供給することができる。
【０１１１】
また、図２８に示すように、ガンギ車７００の金属層７１１、７９９の外周面と層７１２、７１６に接していない面との交差部に曲面７６１Ａ、７６９Ａを有している場合、図２６（ｂ）、（ｅ）、（ｃ）、（ｆ）に示す場合よりも耐摩耗性に優れている。曲面７６１Ａの曲率Ｒ７１ａと曲面７６９Ａの曲率Ｒ７９ａが同じ値である必要はない。図２６（ｂ）、（ｅ）、（ｃ）、（ｆ）に示すように、ガンギ歯７０１とツメ石２１０が傾いて接する場合、角が当たって摩擦力が大きくなる可能性がある。一方、図２８に示す形状を用いれば、図２８（ｂ）に示すように、曲面７６１Ａ、７６９Ａを有しているため、ガンギ歯７０１とツメ石２１０が傾いて接する場合でも角が当たらず、潤滑性が良いので、耐摩耗性が向上する。
【０１１２】
また、図２９に示すように、ガンギ車７００の金属層７１１、７９９の外周面と層７１２、７１６に接している面との交差部に曲面７６１Ｃ、７６９Ｃを有し、金属層７１３、７１５の外周面と上下の金属層に接している面との交差部に曲面７６３Ｃ、７６５Ｃを有している場合、図２６、図２７（ｂ）に示す場合よりも耐摩耗性に優れている。曲面７６１Ｃの曲率Ｒ７１ｃ、曲面７６３Ｃの曲率Ｒ７３ｃ、曲面７６５Ｃの曲率Ｒ７５ｃ、曲面７６９Ｃの曲率Ｒ７９ｃが同じ値である必要はない。凹部７５０から摺動面にかけて曲面であるため、図２９に示すように凹部７５０から摺動部へ潤滑油４１０が供給されやすくなり、潤滑性が向上するので、耐摩耗性が向上する。
【０１１３】
また、図３０に示すように、曲面７６１Ａ、７６１Ｃ、７６３Ｃ、７６５Ｃ、７６９Ｃ７６９Ａ、７６９Ｃを有している場合、さらに耐摩耗性に優れている。曲率Ｒ７１ａ、Ｒ７１ｃ、Ｒ７３ｃ、Ｒ７５ｃ、Ｒ７９ａ、Ｒ７９ｃが同じ値である必要はない。図３０（ｂ）に示すように、ガンギ歯７０１とツメ石２１０が傾いて接する場合でも角が当たらず、潤滑性が良いので、摩擦力が低くなり、耐摩耗性が向上する。また、角がないので、摺動時のヘルツ接触圧が低くなり、耐摩耗性が向上する。また、凹部７５０から摺動面にかけて曲面であるため、図３０に示すように凹部７５０から摺動部へ潤滑油４１０が供給されやすくなり、潤滑性が向上し、耐摩耗性が向上する。さらに、ガンギ車７００の外周面全体が曲面の場合、ツメ石２１０と点接触で摺動するので潤滑性が向上し、耐摩耗性が向上する。
【０１１４】
また、ガンギ車７００は、潤滑油保持のための凹部７５０が複数あるので、潤滑油４１０の保持量が多い。そのため、メンテナンス期間を第一実施形態より長くできる。
【０１１５】
ガンギ車７００における厚みＴ０は、第一実施形態の厚みＴ０と同様である。金属層の厚みＴ１〜Ｔ２ｍ＋１は、第一実施形態の厚みＴ１、Ｔ３と同様である。ただし、厚みＴ１〜Ｔ２ｍ＋１が同じ値である必要はない。金属層の厚みＴ２〜Ｔ２ｍは、第一実施形態の厚みＴ２と同様である。ただし、厚みＴ２〜Ｔ２ｍが同じ値である必要はない。凹部の深さＷ１は、第一実施形態の深さＷ１と同様である。
【０１１６】
ガンギ車７００の製造方法は、第一実施形態と同様である。ただし、図８（ｄ）〜図９（ｆ）、図１２、図１８（ｂ）、図１９（ａ）に示す電鋳工程は、ｎ層目を積層するまで行う。このとき、（ｎ−１）層目までの厚みは、厚みＴ０よりも小さい。
【０１１７】
なお、上述した各実施形態では、摺動部品の一例としてガンギ車について説明したが、これに限定されることなく、機械式時計の二〜四番車、角穴車、香箱車、こはぜ、丸穴車などの時計用部品に本発明を適用してもよい。
【０１１８】
また、本発明は時計用部品に限らず、内視鏡進退装置の歯車や、車両玩具の駆動装置のギア等の摺動部品に適用してもよい。
【産業上の利用可能性】
【０１１９】
本発明によれば、潤滑油保持構造を有する耐摩耗性に優れた摺動部品と、この摺動部品を時計用部品として用いることによってメンテナンス期間を長くした時計を得ることができる。さらに、本発明の製造方法によれば、潤滑油保持構造を有する耐摩耗性に優れた摺動部品を容易に製造することができる。
【符号の説明】
【０１２０】
１００、７００  ガンギ車
１０１、７０１  ガンギ歯
１０２  軸穴
１２１、７１１  第１の金属層（第１対向層）
１２２、７１２  第２の金属層
１２３、７１３  第３の金属層（第２対向層）
１５０、７５０  凹部
２１０  ツメ石
４１０  潤滑油
【図１】
2010091544.tif 000003
【図２】
2010091544.tif 000004
【図３】
2010091544.tif 000005
【図４】
2010091544.tif 000006
【図５】
2010091544.tif 000007
【図６】
2010091544.tif 000008
【図７】
2010091544.tif 000009
【図８】
2010091544.tif 000010
【図９】
2010091544.tif 000011
【図１０】
2010091544.tif 000012
【図１１】
2010091544.tif 000013
【図１２】
2010091544.tif 000014
【図１３】
2010091544.tif 000015
【図１４】
2010091544.tif 000016
【図１５】
2010091544.tif 000017
【図１６】
2010091544.tif 000018
【図１７】
2010091544.tif 000019
【図１８】
2010091544.tif 000020
【図１９】
2010091544.tif 000021
【図２０】
2010091544.tif 000022
【図２１】
2010091544.tif 000023
【図２２】
2010091544.tif 000024
【図２３】
2010091544.tif 000025
【図２４】
2010091544.tif 000026
【図２５】
2010091544.tif 000027
【図２６】
2010091544.tif 000028
【図２７】
2010091544.tif 000029
【図２８】
2010091544.tif 000030
【図２９】
2010091544.tif 000031
【図３０】
2010091544.tif 000032
【図３１】
2010091544.tif 000033